(57)【特許請求の範囲】
【請求項１】
(A)カーボンナノチューブ、カーボンナノホーン、カーボンナノコイル、これらの誘導体またはこれらの混合物、(B)カーボンブラックおよびグラファイトの少なくとも一種、(C)バインダー樹脂および(D)溶剤からなる、バイオセンサの電極形成材料として用いられるインク。
【発明の詳細な説明】
【技術分野】
【０００１】
本発明は、インクに関する。さらに詳しくは、触媒活性が高く、測定妨害物質に対する選択性にすぐれたバイオセンサの電極形成材料などに好適に用いられるインクに関する。
【背景技術】
【０００２】
カーボンナノチューブは、電気化学的特性として、触媒活性が他の電極材料より高いことが挙げられ、これを電極として用いた場合、同一電位において、酸化電流、還元電流が大きく感度向上につながることや、測定妨害物質に対する選択性があるといった特徴がある(非特許文献１参照)。
【０００３】
このような(バイオ)センサとしては、例えばミネラルオイルにカーボンナノチューブや酵素を配合し、他の電極の先端につけるといったものがあるが、これはあくまで実験室的な製作法すぎず、生産性、経済性、利便性に問題があった(非特許文献２〜６参照)。
【先行技術文献】
【特許文献】
【０００４】
【特許文献１】特開２００１−２５８５９７号公報
【特許文献２】ＵＳＰ  ５６５３８６４
【特許文献３】特開平５−１９９８９８号公報
【特許文献４】ＵＳＰ  ６０７１３９１
【特許文献５】ＵＳＰ  ６１５６１７３
【特許文献６】ＵＳＰ  ６５０３３８１
【非特許文献】
【０００５】
【非特許文献１】Nature, 354, 56 (1991)
【非特許文献２】Bioelectrochem. Bioenerg. 41, 121 (1996)
【非特許文献３】Electroanalysis 14, 1609 (2002)
【非特許文献４】J. Am. Chem. Soc. 125, 2408 (2003)
【非特許文献５】Ana. Chem. 75, 2075 (2003)
【非特許文献６】Electrochem. Commun. 5, 689 (2003)
【発明の概要】
【発明が解決しようとする課題】
【０００６】
本発明の目的は、触媒活性の高いカーボンナノチューブなどのナノカーボン材料を用いて、測定妨害物質に対する選択性にすぐれるとともに、生産性、経済性、利便性にもすぐれたバイオセンサの電極形成材料などに好適に用いられるインクを提供することにある。
【課題を解決するための手段】
【０００７】
かかる本発明の目的は、(A)カーボンナノチューブ、カーボンナノホーン、カーボンナノコイル、これらの誘導体またはこれらの混合物、(B)カーボンブラックおよびグラファイトの少なくとも一種、(C)バインダー樹脂および(D)溶剤からなる、バイオセンサの電極形成材料として用いられるインクによって達成される。
【発明の効果】
【０００８】
カーボンナノチューブ、カーボンナノホーン、カーボンナノコイル、これらの誘導体またはこれらの混合物とカーボンと樹脂などで構成されたインクは、例えばこれを用いて、基板上に電極を印刷することにより、従来法に比べ、生産性、経済性、利便性に優れたバイオセンサを提供することができる。
【図面の簡単な説明】
【０００９】
【図１】本発明のインクを電極形成材料に用いたバイオセンサの緩衝液に溶解した過酸化水素に対する電圧依存性を調べたグラフである
【図２】本発明のインクを電極形成材料に用いたバイオセンサの緩衝液に対する電圧依存性を調べたグラフである
【図３】本発明のインクを電極形成材料に用いたバイオセンサの過酸化水素に対する電圧依存性を調べたグラフである
【図４】本発明のインクを電極形成材料に用いたバイオセンサの0.6V電圧下における過酸化水素に対する応答性を調べたグラフである
【図５】本発明のインクを電極形成材料に用いたバイオセンサの-0.6V電圧下における過酸化水素に対する応答性を調べたグラフである
【図６】本発明のインクを電極形成材料に用いたバイオセンサの0.6V電圧下におけるグルコースに対する応答性を調べたグラフである
【図７】本発明のインクを電極形成材料に用いたバイオセンサの-0.6V電圧下におけるグルコースに対する応答性を調べたグラフである
【発明を実施するための形態】
【００１０】
本発明に係るインクは、(A)カーボンナノチューブ、カーボンナノホーン、カーボンナノコイル、これらの誘導体またはこれらの混合物、(B)カーボンブラックおよびグラファイトの少なくとも一種、(C)バインダー樹脂および(D)溶剤を混合することにより調製することができる。
【００１１】
(A)成分のカーボンナノチューブ、カーボンナノホーン、カーボンナノコイルは、グラファイトやダイヤモンドなどと同様に炭素の同素体である。この内、カーボンナノチューブはアーク放電法、化学的気相成長法またはレーザー蒸発法などにより製造されたものが用いられ、構造的には多層または単層のいずれのものも用いられる。
【００１２】
(A)成分は、電極形成成分中0.1〜10重量％、好ましくは1〜7重量％の割合で用いられる。(A)成分がこれより少ない割合で用いられると、ナノカーボンに起因する特性である優れた選択性等が発現しないことがあり、一方これより多い割合で用いられると、インク製作の段階で凝集を起こしやすくなり、電極製作が困難となるようになる。
【００１３】
(B)成分としては、カーボンブラックおよびグラファイトの少なくとも一種が用いられる。カーボンブラックとしては、製法別ではファーネスブラック、サーマルブラック、チャンネルブラック、ケッチェンブラックなどが、また原料別ではガスブラック、オイルブラック、アセチレンブラックなどの少なくとも一種が用いられ、好ましくはファーネスブラック、サーマルブラック、ケッチェンブラック、アセチレンブラックが用いられる。
【００１４】
このような(B)成分は、電極形成成分中30〜60重量％、好ましくは40〜50重量％の割合で用いられる。(B)成分がこれより少ない割合で用いられると、電極は導電性を発揮することができない場合があり、一方これより多い割合で用いられると、電極がもろく、基板との密着性が低くなる。カーボンは、さらにカーボンブラックとグラファイトで構成させることもできるが、その配合比は重量比で、カーボンブラックはグラファイトに対して約0.2〜2倍の重量比で用いられることが好ましい。また、カーボンは、ナノカーボンに対して約3〜600倍の重量比で用いられることが好ましい。
【００１５】
(C)成分のバインダー樹脂としては、熱可塑性樹脂、熱硬化性樹脂、光硬化性樹脂などが用いられ、例えばナフィオン、ポリカーボネート、ポリアクリロニトリル、ポリエチレン、ポリプロピレン、ポリブテン、ポリエーテル、ポリエステル、ポリスチレン、ポリ-ｐ-キシレン、ポリ酢酸ビニル、ポリアクリレート、ポリメタクリレート、ポリ塩化ビニル、ポリ塩化ビニリデン、ポリビニルエーテル、ポリビニルケトン、ポリアミド、ブタジエン系樹脂、フッ素系樹脂などの熱可塑性エラストマーを含む熱可塑性樹脂、ポリウレタン系樹脂、尿素樹脂、メラミン樹脂、フタル酸樹脂、フェノール樹脂、フラン樹脂、アニリン樹脂、不飽和ポリエステル樹脂、キシレン・ホルムアルデヒド樹脂、エポキシ樹脂などの熱硬化性樹脂、エポキシアクリレート系、アクリルエポキシカチオン重合系、感光性ポリイミドなどの光硬化性樹脂の少なくとも一種、好ましくは上記各種ビニル樹脂、フェノール樹脂、ナフィオン、ポリアミド、ポリエチレン、ポリプロピレン、フタル酸樹脂、エポキシ樹脂などが用いられる。
【００１６】
このような(C)成分は、電極形成成分中30〜60重量％、好ましくは40〜50重量％の割合で用いられる。(C)成分がこれより少ない割合で用いられると、電極がもろくなり、また基板との密着性が低くなるようになり、一方これより多い割合で用いられると、導電性を有しなくなる。
【００１７】
以上の(A)〜(C)成分に加えて、導電性を改善すべくさらに金属粉または金属酸化物粉を加えることができる。金属粉または金属酸化物粉としては、一般に粒径が約0.01〜0.5μm、好ましくは約0.02〜0.3μm程度のニッケル、銅、銀、コバルト、酸化チタン、酸化亜鉛、インジウムスズ酸化物(ITO)などの粉末が用いられる。これらの金属粉または金属酸化物粉は、導電性を改善するばかりでなく、ニッケル、銅、銀、コバルトなどは核酸、タンパク質、アミノ酸、アルコールなどに対して反応するので、この添加により、核酸、タンパク質、アミノ酸、アルコールセンサへの応用が可能となる。
【００１８】
このような金属粉または金属酸化物粉は、電極形成成分中50重量％以下、好ましくは5〜20重量％の割合で用いられる。金属粉または金属酸化物粉がこれより多い割合で用いられると、電極がもろく、基板との密着性が低くなるようになる。
【００１９】
以上の各成分を溶解する(D)成分の溶剤としては、イソホロン、ブチルカルビトール、ブチルカルビトールアセテート、アセトン、メチルエチルケトン、メチルイソブチルケトン、シクロヘキサノン、メチルシクロヘキサノン、ニトロプロパン、ミネラルスピリット、ベンゼン、キシレン、トルエン、ソルベントナフサ、ナフテン系溶剤、メタノール、エタノール、ブタノール、酢酸メチル、酢酸エチル、酢酸ブチル、酢酸オクチル、酢酸ベンジル、酢酸シクロヘキシル、テレビン油、ジメチルエーテル、エチレン-またはジエチレン-グリコールモノ-またはジ-エチルエーテル、エチレン-またはジエチレン-グリコールモノ-またはジ-メチルエーテル、エチレン-またはジエチレン-グリコールモノ-またはジ-ブチルエーテル、ジオキサン、ジメチレンクロライド、トリクロロエチレンまたは水などの少なくとも一種が用いられる。
【００２０】
これら(D)成分は、インク中30〜60重量％、好ましくは40〜50重量％の割合で用いられる。溶剤がこれより少ない割合で用いられると、粘度が高く印刷しにくくなり、一方これより多い割合で用いられると、印刷の精度が悪くなるようになる。
【００２１】
以上の各成分の混合に際しては、一般の混合機、例えば撹拌翼を有する混合機などが用いられ、インクの粘度が高いときには３本ロールなどが、またインクの粘度が低いときにはボールミルなどを使用することができる。各成分の配合順序は任意である。
【００２２】
得られたインクは、電気回路基板、加熱用エレメント、電磁波シールド材料、磁気遮蔽物、帯電防止物、スイッチ、コネクター、ロール、電極、センサ、バイオセンサ、DNAチップ、プロテインチップなどの製作に利用することができる。例えばろ過されたインクは、ポリエチレンテレフタレートなどのプラスチック、ポリ乳酸などの生分解性材料、紙、セラミックス、ガラスなどの基板上にスクリーン印刷され、その後100〜200℃のオーブン中で加熱され、溶剤を揮発させて電極を形成することができる。
【００２３】
電極は、インク(C)成分のバインダーである樹脂中に(A)成分と(B)成分とが分散していることにより、(A)成分の特性である導電性などが発現する。(A)成分の特性の発現は、(A)成分同志の接触、(A)成分と(B)成分カーボンとの接触、(B)成分同志の接触、トンネル効果などにより得られる。
【００２４】
また、電極はあらかじめ電極端子が形成された基板の電極端子の一方の端部上に印刷して形成することも可能である。この場合、電極端子の材料を選ぶことにより、電流を取り出す端子部分の抵抗を制御できる利点がある。材料としては、白金、パラジウム、銀、銅などの単体またはこれらが樹脂などに分散されたものであり、これらは蒸着、スパッタリング、スクリーン印刷、箔貼り付けなどの方法で基板上に形成できる。
【００２５】
センサとしては、作用極と対極の２極またはこれに参照極を加えた３極の電極のものが用いられ、好ましくはセンサを小型化する観点からは２極のものが、また測定精度の信頼性を高める観点からは、銀塩化銀などの参照極を加えた３極のものが用いられる。さらにこれらをバイオセンサとして用いる場合には、これらの電極に加えて、酵素などの有機物質層が形成されたものが用いられる。なお、電極の大きさ、配置は特に限定されない。電極の面積規定は、熱硬化性または光硬化性のレジストをスクリーン印刷で形成するのが好ましい。
【００２６】
また、２つのセンサを同一基板上に形成することもできる。例えば、グルコースセンサとクレアチニンセンサ、グルコースセンサとケトン体センサ、さらに３つのセンサを同一基板上に形成することもできる。例えば、グルコースセンサとクレアチニンセンサとケトン体センサなどである。
【００２７】
本発明のセンサを用いた測定法としては、酸化電流もしくは還元電流を測定するポテンシャルステップクロノアンペロメトリーまたはクーロメトリー、サイクリックボルタンメトリー法などが用いられる。測定方式としては、デスポーザブル（使い捨て）方式が望ましいが、他にFIA(Flow Injection Analysis)方式やバッチ方式でもよい。
【００２８】
測定に際しては、電極間電圧を特定の電圧に設定することにより、測定妨害物質の影響を避け、目的物質を選択的に測定することができる。例えば、血液中、尿中の糖(グルコース)を測定する場合には、電極に電圧をかけて測定するが、電圧により過酸化水素だけでなく、アスコルビン酸、尿酸、アセトアミノフェンなども電極反応してしまうが、カーボンナノチューブを配合した電極は電圧を選択することにより(ここでは特定電圧という)、過酸化水素にのみ電極反応し、これらの夾雑物質にそれほど電極反応しない状態を設定でき、選択性にすぐれた(バイオ)センサを形成できる。このような特定電圧は、測定物質によって異なる。
【００２９】
ここで、電極のみから構成されるセンサを用いた場合には、過酸化水素、NADH、尿酸、ドーパミンなどの神経伝達物質、モノアミン、アルコール、金属イオン、遺伝子損傷マーカーである8-ヒドロキシデオキシグアノシンなどの核酸(特許文献１参照）、たんぱく質(特許文献２参照）、脂質、炭水化物またはそれらの誘導体などを検出できる。
【００３０】
例えば、過酸化水素は、次式の電極反応に従って酸化または還元された電流を測定することにより、その濃度を電気化学的に測定可能となる。
電極による酸化の場合：H2O2 → O2 + 2H+ + 2e-
電極による還元の場合：H2O2 + 2H+ + 2e- → 2H2O
【００３１】
また、電極と共に酵素などの有機物質層から構成されるセンサを用いた場合には、グルコース、エタノール、乳酸、ピルビン酸、コレステロール、クレアチニン、ヘモグロビンエーワンシー、ケトン体（β-ヒドロキシ酪酸、βOHD）などの検出が可能となる。
【００３２】
ここで有機物質としては、測定物質に対応した酵素、酵素のミュータント、抗体、核酸、プライマー、ペプチド核酸、核酸プローブ、アプタマー、微生物、オルガネラ、シャペロン、レセプター、細胞組織、クラウンエーテル、フェリシアン化カリウムなどのメディエーター、挿入剤、補酵素、抗体標識物質、基質、界面活性剤、脂質、アルブミン、ナフィオン、チオールなどの官能基導入試薬および共有結合試薬の少なくとも一種が用いられる。例えば、特許文献３に示されるようにDNAチップを作成する場合、核酸プローブやアクリジンオレンジなどのインターカレーター（挿入剤）、トリス(フェナントロリン)コバルト錯体などのメタロインターカレーターなどを用いることができる(特許文献３参照）。
【００３３】
有機物質層は、有機物質を水溶液または有機溶剤溶液としてデスペンサーなどにより滴下する方法や有機物質を有機溶剤溶液としてスクリーン印刷法により印刷する方法により、電極上および／または電極周辺の基板上または電極と基板に接触するように形成される。形成された有機物質層は、形成後に乾燥処理を行うことが好ましい。
【００３４】
酵素としては、オキシダーゼ、デヒドロゲナーゼなどの酵素、例えばグルコースオキシダーゼ、乳酸オキシダーゼ、コレステロールオキシダーゼ、アルコールオキシダーゼ、ザルコシンオキシダーゼ、フルクトシルアミンオキシダーゼ、ピルビン酸オキシダーゼ、グルコースデヒドロゲナーゼ、乳酸デヒドロゲナーゼ、アルコールデヒドロゲナーゼ、ヒドロキシ酪酸デヒドロゲナーゼが挙げられ、この他にコレステロールエステラーゼ、クレアチニナーゼ、クレアチナーゼ、DNAポリメラーゼ、さらにこれら酵素のミュータントなどが用いられる。
【００３５】
特許文献４〜６に示される如く、酵素センサでは、検体の測定対象によって分子識別素子としての酵素の種類を変えることが必要である。例えば、測定対象がグルコースの場合にはグルコースオキシターゼまたはグルコースデヒドロゲナーゼが、測定対象がエタノールの場合にはアルコールオキシターゼまたはアルコールデヒドロゲナーゼが、測定対象が乳酸の場合には乳酸オキシターゼが、測定対象が総コレステロールなどの場合にはコレステロールエステラーゼとコレステロールオキシダーゼの混合物などが用いられる。
【００３６】
例えば、下記式に示す如く、グルコースオキシダーゼ(GOD)が触媒する反応を用いてグルコースを測定する場合には、発生した過酸化水素を、電極のみから構成されるセンサを用いた場合と同様に、酸化または還元された電流を測定することにより、その濃度が電気化学的に測定可能となり、これにより間接的にグルコース濃度を測定することができる。
グルコース ＋ 酸素 → グルコノラクトン ＋ Ｈ２Ｏ２
【００３７】
このようなセンサにおいて、反応が溶存酸素濃度に律速され、低濃度の試料しか測定できない場合、検出範囲の拡大を目的として酵素とともに電子伝達体(メディエーター)が使用される。メディエーターにはフェリシアン化カリウム、フェロセン、フェロセン誘導体、ベンゾキノン、キノン誘導体、オスミウム錯体などが用いられる。
【００３８】
例えば、グルコースを測定する場合、グルコースオキシダーゼやグルコースデヒドロゲナーゼなどの酵素のいずれかと、フェリシアン化カリウムを用いる。酵素により還元されたフェリシアンイオンは、以下の式のようにさらに電極によりフェロシアンイオンに酸化され、このときの電流値を測定することにより、間接的にグルコースを測定することができる。
2[Fe(CN)6]4- →    2[Fe(CN)6]3- + 2e-
【００３９】
これらのセンサをとりつける測定器本体は、データをパーソナルコンピュタ、携帯電話などに有線または無線で送信できる機能を有することが好ましい。例えば、医療・健康関係のバイオセンサの場合、データをグラフ化して自己管理したり、また病院、かかりつけの医者に送信して、データをもとにした相談などができる利点がある。
【実施例】
【００４０】
次に、実施例について本発明を説明する。
【００４１】
実施例１
ノボラック型フェノール樹脂(CAS No.9003-35-4)28gおよびビニル樹脂(CAS No.70775-95-0)2gを、イソホロン9g、ブチルカルビトール13gおよびブチルカルビトールアセテート21gからなる溶剤にミキサーを用いて混合・攪拌し、得られた混合物に、ファーネスブラック9gおよびグラファイト18gを混合した。以上の混合物の固形分重量は57g、混合物全量は100gであった。さらに、この混合物に多層カーボンナノチューブ0.75gを混合して、印刷用インクを得た。得られた印刷用インクのインク性状は正常であり、インク中の溶剤は42.7重量％、また電極形成成分中の樹脂分は52重量％、カーボンは46.7重量％およびナノカーボンは1.3重量％であった。
【００４２】
このインクを、厚さ188μmのPET(ポリエチレンテレフタレート)シート上にスクリーン印刷し、150℃で30分間乾燥し、電極を形成した。目視による電極性状は正常であった。この電極について、膜厚と抵抗を測定したところ、それぞれ12μm、40.7KΩであった。なお、抵抗の測定には、膜厚10μmで規格化したものが用いられ、幅1mm、長さ1mに印刷した塗膜の両端2点間の抵抗をテスターを用いて測定した。
【００４３】
実施例２
実施例１において、多層カーボンナノチューブ量が3.75gに変更されて用いられた。得られた印刷用インクのインク性状は正常であり、インク中の溶剤は41.5重量％で、また電極形成成分中の樹脂分は49.4重量％、カーボンは44.4重量％およびナノカーボンは6.2重量％であった。
【００４４】
このインクを用いて、実施例１と同様に電極を形成し、膜厚と抵抗を測定した。目視による電極性状は正常であり、また膜厚と抵抗はそれぞれ10μm、39.8KΩであった。
【００４５】
比較例１
実施例１において、多層カーボンナノチューブ量が7.5gに変更されて用いられた。得られた印刷用インクのインク性状には凝集がみられ、インク中の溶剤は40重量％で、また電極形成成分中の樹脂分は46.5重量％、カーボンは41.9重量％およびナノカーボンは11.6重量％であった。
【００４６】
このインクを用いて、実施例１と同様に電極を形成し、膜厚と抵抗を測定した。目視による電極性状は粗密混在であり、また膜厚と抵抗はそれぞれ17μm、98.7KΩであった。
【００４７】
実施例３
実施例１において、多層カーボンナノチューブの代わりに、カーボンナノホーン0.75gが用いられた。得られた印刷用インクのインク性状は正常であり、インク中の溶剤は42.7重量％で、また電極形成成分中の樹脂分は52重量％、カーボンは46.7重量％およびナノカーボンは1.3重量％であった。
【００４８】
このインクを用いて、実施例１と同様に電極を形成し、膜厚と抵抗を測定した。目視による電極性状は正常であり、また膜厚と抵抗はそれぞれ14μm、51.3KΩであった。
【００４９】
比較例１の結果に示されるように、カーボンナノチューブを7.5g(固形分中11.6重量％)配合したものはインクに一部凝集がみられ、電極性状も塗膜に粗密がみられ、均一ではなかった。一方、実施例１〜３の結果に示されるように、0.1〜10重量％、好ましくは1〜7重量％のカーボンナノチューブおよびカーボンナノホーンを用いたものは、いずれもインク性状、電極性状ともに良好であった。
【００５０】
実施例４
実施例１において、多層カーボンナノチューブ量が1.7gに変更されて用いられた。得られた印刷用インクのインク性状は正常であり、インク中の溶剤は42.3重量％で、また電極形成成分中の樹脂分は51.1重量％、カーボンは46重量％およびナノカーボンは2.9重量％であった。
【００５１】
このインクを用いて、実施例１と同様に電極を形成し、膜厚と抵抗を測定した。目視による電極性状は正常であり、また膜厚と抵抗はそれぞれ9μm、924Ωであった。
【００５２】
比較例２
実施例１において、多層カーボンナノチューブが用いられなかった。得られた印刷用インクのインク性状は正常であり、インク中の溶剤は43重量％で、また電極形成成分中の樹脂分は52.6重量％およびカーボンは47.4重量％であった。
【００５３】
このインクを用いて、実施例１と同様に電極を形成し、膜厚と抵抗を測定した。目視による電極性状は正常であり、また膜厚と抵抗はそれぞれ12μm、1247Ωであった。
【００５４】
実施例４および比較例２の結果に示されるように、カーボンナノチューブを配合していない塗膜に比べ、カーボンナノチューブを2.9重量％配合したものは、抵抗値が26％低下し、導電性に改善がみられた。
【００５５】
実施例５
実施例４で用いられたインクを、厚さ188μmのPETシートにスクリーン印刷し、150℃で30分間乾燥して２極の電極(作用極および対極)を形成したものを用いて、これらの電極の過酸化水素に対する応答を測定した。測定は、pH7.4のリン酸緩衝液に溶解した50mM過酸化水素3μlを電極上に滴下し、20秒静置した後(静置電圧0V)、電極間には-1.2V〜1.2Vの電圧を10秒間かけ、測定電圧印加後10秒後の24℃における電流値を測定するというポテンシャルステップクロアンペロメトリー法により行われた。
【００５６】
測定に供した電極は、使い捨てタイプのものであり、以下の各実施例、比較例の電極も使い捨てタイプのものである。すなわち、データの一点一点をとるのに使用したセンサは、すべて異なったものである。
【００５７】
比較例３
実施例５において、実施例４で用いられたインクの代わりに、比較例２で用いられたインクが用いられた。
【００５８】
実施例５(○)および比較例３(◇)で得られた結果は、図１のグラフに示される。図１のグラフに示される如く、カーボンナノチューブを2.9重量％配合したものは、カーボンナノチューブを配合していないものと比べて、-0.8Vから0.8Vの範囲で同一電圧での電流の発生の程度が高く、特に-0.4V以下、0.4V以上での過酸化水素に対する電極の触媒活性が高いことが示された。両端の電流の急速な立ち上がりは水の電気分解によるものと考えられる。
【００５９】
参考例１
実施例５において、pH7.4のリン酸緩衝液に溶解した50mM過酸化水素の代わりに、pH7.4のリン酸緩衝液が同量用いられた。
【００６０】
参考例２
比較例３において、pH7.4のリン酸緩衝液に溶解した50mM過酸化水素の代わりに、pH7.4のリン酸緩衝液が同量用いられた。
【００６１】
参考例１(○)および２(◇)で得られた結果は、図２のグラフに示される。この図２のグラフの結果から、カーボンナノチューブを2.9重量％配合したものは、カーボンナノチューブを配合していないものに比べて、広い電圧領域でベース電流が安定していて、電位窓が広いと言える。また、実施例５で得られた測定値より、参考例１で得られた測定値をマイナスした値(○)および比較例３で得られた測定値より、参考例２で得られた測定値をマイナスした値(◇)は、図３のグラフに示される。図３に示された結果は、緩衝液によるベース電流の影響を除いて、過酸化水素に起因する電流を正確にみようとしたものである。図３のグラフに示される如く、カーボンナノチューブを2.9重量％配合したものは、カーボンナノチューブを配合していないものに比べて、特に-0.4V以下、0.4V以上での過酸化水素に対する電極の触媒活性が高いことが示される。
【００６２】
実施例６
実施例４で用いられたインクを、厚さ188μmのPETシートにスクリーン印刷し、150℃で30分間乾燥して２極の電極(作用極および対極)を形成したものを用いて、これらの電極の過酸化水素センサとしての過酸化水素に対する応答を測定した。測定は、pH7.4のリン酸緩衝液に溶解した所定濃度の過酸化水素3μlを電極上に滴下し、20秒静置した後(静置電圧0V)、電極間には0.6Vの電圧を10秒間かけ、測定電圧印加後10秒後の23℃における電流値を測定するというポテンシャルステップクロアンペロメトリー法により行われた。
【００６３】
比較例４
実施例６において、実施例４で用いられたインクの代わりに、比較例２で用いられたインクが用いられた。
【００６４】
実施例６(○)および比較例４(◇)で得られた結果は、図４のグラフに示される。
【００６５】
実施例７
実施例６において、測定電圧を-0.6Vに変更し、電流値の測定が行われた。
【００６６】
比較例５
比較例４において、測定電圧を-0.6Vに変更し、電流値の測定が行われた。
【００６７】
実施例７(○)および比較例５(◇)で得られた結果は、図５のグラフに示される。
【００６８】
実施例６〜７および比較例４〜５の結果より、カーボンナノチューブを2.9重量％配合したものは、酸化電流、還元電流ともに30mM付近まで検量性を示したのに対して、カーボンナノチューブを配合していないものは、酸化電流、還元電流ともに検量性を示さないことが確認された。
【００６９】
実施例８
実施例４で用いられたインクを、厚さ188μmのPETシートにスクリーン印刷し、150℃で30分間乾燥して形成した２極の電極(作用極および対極)上に、さらにグルコースオキシダーゼ(シグマ社製品G7016)1650ユニットおよび蒸留水0.25mlからなるドープ液を1.0μl滴下し、室温で24時間乾燥することにより有機物質層を形成し、グルコースバイオセンサを作製した。
【００７０】
pH7.4の50mMリン酸緩衝液に溶解した所定濃度のグルコース3μlを上記有機物質層上に滴下し、80秒静置した後(静置電圧0V)、測定電圧印加後10秒後の24℃、測定電圧0.6Vにおける電流値を測定し、グルコースバイオセンサとしての特性を評価した。
【００７１】
比較例６
実施例８において、実施例４で用いられたインクの代わりに、比較例２で用いられたインクが用いられた。
【００７２】
実施例８(○)および比較例６(◇)で得られた結果は、図６のグラフに示される。
【００７３】
実施例９
実施例８において、測定電圧を-0.6Vに変更し、電流値の測定が行われた。
【００７４】
比較例７
比較例６において、測定電圧を-0.6Vに変更し、電流値の測定が行われた。
【００７５】
実施例９(○)および比較例７(◇)で得られた結果は、図７のグラフに示される。
【００７６】
実施例８〜９および比較例６〜７の結果より、カーボンナノチューブを2.9重量％配合したものは、酸化電流、還元電流ともにグルコース濃度400mg/dl付近まで検量性を示したのに対して、カーボンナノチューブを配合していないものは、酸化電流、還元電流ともに検量性を示さないことが確認された。
【００７７】
実施例１０
実施例９において、グルコースの代わりに0.2mMアスコルビン酸を用いて電流値の測定を行ったところ、カーボンナノチューブを2.9重量％配合したものは、-2.6nAであるのに対し、カーボンナノチューブを配合していないものは、-13.0nAであった。
【００７８】
100mg/dlグルコースの出力は、カーボンナノチューブを2.9重量％配合したものは-1.3nAであるのに対し、カーボンナノチューブを配合していないものは-3.0nAであった。選択性を、グルコース出力をアスコルビン酸出力で除したものと定義すると、カーボンナノチューブを2.9重量％配合したものは0.5であり、カーボンナノチューブを配合していないものは0.23である。このことから、カーボンナノチューブを2.9重量％配合したものの選択性は、カーボンナノチューブを配合していないものに比べ２倍近く良好であり、電圧を適宜選ぶことにより、選択性を改善できる可能性があることが示された。
【産業上の利用可能性】
【００７９】
本発明に係るインクは、電気回路基板、加熱用エレメント、電磁波シールド材料、磁気遮蔽物、帯電防止物、スイッチ、コネクター、ロール、電極、センサ、バイオセンサ、DNAチップ、プロテインチップなどの製作に利用することができる。ここで、カーボンナノチューブ、カーボンナノホーン、カーボンナノコイル、これらの誘導体またはこれらの混合物とカーボンブラックおよびグラファイトの少なくとも一種と樹脂などで構成されたインクを電極材料としたセンサは、各種溶液中の成分濃度を電気化学的に測定するセンサ、例えばタンパク質の機能、構造解明に用いるプロテインチップ、脳の機能解明に用いる神経伝達物質センサ、環境管理のための水質検査などに用いられるセンサとして、あるいは酵素などを利用して電気化学的に測定する家庭内自己診断用の血糖センサ、尿糖センサ、コレステロールセンサ、クレアチニンセンサ、ケトン体センサ、ヘモグロビンエーワンシーセンサ、エタノールセンサ、乳酸センサ、ピルビン酸センサ、DNAチップなどとして用いられる。
【図１】
0004706070.tif 000002
【図２】
0004706070.tif 000003
【図３】
0004706070.tif 000004
【図４】
0004706070.tif 000005
【図５】
0004706070.tif 000006
【図６】
0004706070.tif 000007
【図７】
0004706070.tif 000008